(57)【要約】【課題】印刷原反にアンカー層を形成し、その上にインクジェット印刷により印刷層を形成し、更にその上にクリア層などの層を形成する構成の化粧シートにおいて、その層とアンカー層および印刷層とアンカー層の両者の密着性を考慮したアンカー層の材料設計が不要であり、且つ紫外線硬化型インクジェットインクを使用しても、印刷層とアンカー層の凹凸が生じることで意匠性が低下する虞がない化粧シートを提供することを課題とする。【解決手段】印刷原反２上に、インクジェットインクの密着性を高めるアンカー層３と、インクジェット印刷による印刷層４と、透明保護層であるクリア層５と、がこの順に備えられた化粧シート１において、前記印刷層が、着色インクジェットインクにより絵柄を印刷した絵柄印刷層４ｂと、絵柄印刷層以外の部分に透明インクジェットインクを印刷した透明印刷層４ａと、からなることを特徴とする化粧シート。【選択図】図１
2018030265.tif 000002
【特許請求の範囲】
【請求項１】
印刷原反上に、インクジェットインクの密着性を高めるアンカー層と、インクジェット印刷による印刷層と、透明保護層であるクリア層と、がこの順に備えられた化粧シートにおいて、
前記印刷層が、着色インクジェットインクにより絵柄を印刷した絵柄印刷層と、絵柄印刷層以外の部分に透明インクジェットインクを印刷した透明印刷層と、からなることを特徴とする化粧シート。
【請求項２】
前記印刷原反が、ポリオレフィン系樹脂またはポリエステル系樹脂のいずれかであることを特徴とする請求項１に記載の化粧シート。
【請求項３】
前記着色および透明インクジェットインクが紫外線硬化型インクであることを特徴とする請求項１または２に記載の化粧シート。
【請求項４】
前記アンカー層が、ポリエステル系樹脂、ポリカーボネート系樹脂およびアクリル系樹脂のいずれか１種以上を含有することを特徴とする請求項１〜３のいずれかに記載の化粧シート。
【請求項５】
前記クリア層が、電離放射線照射により架橋し硬化させた樹脂層であることを特徴とする請求項１〜５のいずれかに記載の化粧シート。
【発明の詳細な説明】
【技術分野】
【０００１】
本発明は、化粧シートおよびそれを使用した化粧板に関する。更には、多品種小ロットに適する化粧シートおよび化粧板に関する。
【背景技術】
【０００２】
従来、化粧板を作製するための化粧シートに絵柄を印刷する技術として、グラビア印刷が使用されてきた。グラビア印刷は、優れた階調表現により意匠性が良好な化粧シートの絵柄を作成することができる。しかしながら、例えばフルカラーの絵柄の場合、グラビア印刷版を最低４つ（シアン、マゼンタ、イエロー、ブラック）作製する必要があり、版代が高くなり、少量多品種生産への対応が困難であった。また、２ｍ以上のサイズには対応できない問題があった。
【０００３】
このような問題を解決する技術として、例えば特許文献１には、絵柄を形成する技術としてインクジェット印刷を使用した技術が開示されている。インクジェット印刷は、無版印刷であり、少量多品種に対応可能な技術である。
【０００４】
しかしながら、印刷原反として、ポリオレフィン系フィルムやポリエステル系フィルムを使用した場合、印刷層と印刷原反との密着性が低いため、印刷原反から印刷層が剥れ、意匠性が低下する虞がある。その解決策として、印刷原反の表面にアンカー層を形成することが考えられる。しかしながら、紫外線硬化型インクジェットインクにより形成した印刷層の上に、保護層としてクリア層を設けた場合、クリア層と印刷層およびクリア層とアンカー層との密着性を同時に確保しなければならない。これは印刷層がアンカー層全体を被覆していないためであり、印刷層が形成されていない部分では、アンカー層が露出している。
【０００５】
そのため、印刷層の上にクリア層を形成すると、クリア層は、印刷層とアンカー層の両方に同時に接することになるため、クリア層と、印刷層またはアンカー層のいずれかとの密着力が不足する場合、クリア層が剥れ、意匠性が低下する虞がある。そのため、クリア層とアンカー層、印刷層とアンカー層のそれぞれの密着性を考慮したアンカー層の設計が必要となる。また、紫外線硬化型インクジェットインクを使用した場合、その特性から、印刷層はアンカー層の上で盛り上がってしまい、クリア層を設けた場合に、印刷層とアンカー層の凹凸が生じ、意匠性が低下する虞がある。
【先行技術文献】
【特許文献】
【０００６】
【特許文献１】特開２００１−７１４４７号公報
【発明の概要】
【発明が解決しようとする課題】
【０００７】
上記の事情に鑑み、本発明は、印刷原反にアンカー層を形成し、その上にインクジェット印刷により印刷層を形成し、更にその上にクリア層などの層を形成する構成の化粧シートにおいて、その層とアンカー層および印刷層とアンカー層の両者の密着性を考慮したアンカー層の材料設計が不要な化粧シートを提供することを課題とする。
【０００８】
また、紫外線硬化型インクジェットインクを使用しても、印刷層とアンカー層の凹凸が生じることで意匠性が低下する虞がない化粧シートを提供することを課題とする。
【課題を解決するための手段】
【０００９】
上記の課題を解決する手段として、本発明の請求項１に記載の発明は、印刷原反上に、インクジェットインクの密着性を高めるアンカー層と、インクジェット印刷による印刷層と、透明保護層であるクリア層と、がこの順に備えられた化粧シートにおいて、
前記印刷層が、着色インクジェットインクにより絵柄を印刷した絵柄印刷層と、絵柄印刷層以外の部分に透明インクジェットインクを印刷した透明印刷層と、からなることを特徴とする化粧シートである。
【００１０】
また、請求項２に記載の発明は、前記印刷原反が、ポリオレフィン系樹脂またはポリエステル系樹脂のいずれかであることを特徴とする請求項１に記載の化粧シートである。
【００１１】
また、請求項３に記載の発明は、前記着色および透明インクジェットインクが紫外線硬化型インクであることを特徴とする請求項１または２に記載の化粧シートである。
【００１２】
また、請求項４に記載の発明は、前記アンカー層が、ポリエステル系樹脂、ポリカーボネート系樹脂およびアクリル系樹脂のいずれか１種以上を含有することを特徴とする請求項１〜３のいずれかに記載の化粧シートである。
【００１３】
また、請求項５に記載の発明は、前記クリア層が、電離放射線照射により架橋し硬化させた樹脂層であることを特徴とする請求項１〜５のいずれかに記載の化粧シートである。
【発明の効果】
【００１４】
本発明の化粧シートによれば、アンカー層上に印刷された印刷層が、着色インクジェットインクによる印刷層と、着色インクの無い部分には、着色インクジェットインクから着色成分のみを除去した透明インクジェットインクによる印刷層が形成されていることにより、印刷層の凹凸が緩和されているため、意匠性が低下する虞がない。
【００１５】
また、アンカー層が印刷層によって全て被覆されているため、印刷層の上に形成する層は、印刷層との密着性のみを考慮した材料設計をするだけで、印刷層の上に形成した層が剥れる虞が無く、意匠性を低下させる虞がない。
【図面の簡単な説明】
【００１６】
【図１】本発明の化粧シートの層構成を例示した概略断面図。
【図２】本発明の化粧シートを使用した化粧板の層構成を例示した概略断面図。
【発明を実施するための形態】
【００１７】
＜化粧シート＞
図１は、本発明の化粧シート１の層構成の一例を示した概略断面図である。
本発明の化粧シート１は、印刷原反２上に、インクジェットインクの密着性を高めるアンカー層３と、インクジェット印刷による印刷層４と、透明保護層であるクリア層５と、がこの順に備えられた化粧シート１である。
また、前記印刷層４が、着色インクジェットインクにより絵柄を印刷した絵柄印刷層４ｂと、絵柄印刷層４ｂ以外の部分に透明インクジェットインクを印刷した透明印刷層４ａと、からなる。
【００１８】
また、本発明の化粧シート１は、印刷原反２が、ポリオレフィン系樹脂またはポリエステル系樹脂のいずれかであっても良い。
【００１９】
また、本発明の化粧シート１は、着色インクジェットインクや透明インクジェットインクが紫外線硬化型インクであっても良い。
【００２０】
また、本発明の化粧シート１は、アンカー層３が、ポリエステル系樹脂、ポリカーボネート系樹脂およびアクリル系樹脂のいずれか１種以上を含有するものであっても良い。
【００２１】
また、本発明の化粧シート１は、クリア層５が、電離放射線照射により架橋し硬化させた樹脂層であっても良い。
【００２２】
（印刷原反）
印刷原反２としては、シート状の樹脂フィルムを好適に使用することができる。樹脂の種類としては、ポリオレフィン系樹脂およびポリエステル系樹脂を挙げることができる。
【００２３】
（アンカー層）
アンカー層３は、インクジェット印刷で印刷されるインクジェットインクを定着させるための層である。アンカー層３は、シリカを含む層からなり、例えばポリエステル系樹脂にシリカ粒子を分散させたものである。
ポリエステル系樹脂を使用した例としては、例えば、１００質量部のポリエステル系樹脂に対して、１８質量部の硬化剤を添加し、動的光散乱法による体積基準の平均粒子径（以後、特に断らない場合は、この平均粒子径とする。）が２．０μｍのシリカが１．５質量％以上５．０質量％以下添加された材料を好適に使用することができる。
【００２４】
この場合、主剤として、２液硬化型のポリエステル系塗工液（ＵＣクリア  Ｗ−３２０（ＤＩＣ（株）社製））を使用し、硬化剤としては、ウレタン硬化剤（Ｗ−Ａ、（ＤＩＣ（株）社製））を使用することができる。
なお、硬化剤は、主剤１００質量部に対して１８質量部を含有する場合に限定するものではなく、ポリエステル系樹脂の硬化を果たすことができる量であれば良く、１８質量部の前後であっても構わない。
同様に、シリカは、平均粒子径を２．０μｍに限定するものではなく、例えば１．８μｍ以上２．２μｍ以下であっても良く、所望の光沢範囲に調整できる平均粒子径であれば良い。
【００２５】
ポリエステル樹脂に対するシリカの添加濃度を調整することにより、化粧シート１の光沢値を調整することができる。具体的には、平均粒子径２．０のシリカを１．５質量％以上５．０質量％以下の範囲で添加することによって、化粧シート１の表面の光沢値を５以上２０以下の範囲で調整可能である。なお、アンカー層３には、必要に応じて、界面活性剤、消泡剤、増粘剤、耐水化剤、等を添加しても良い。
【００２６】
（印刷層）
印刷層４は、意匠性を付与するための絵柄印刷層４ｂと印刷層４の平滑性を向上させるために絵柄印刷層４ｂ以外の領域全体に透明インクジェットインキを印刷した透明印刷層４ａからなる。
【００２７】
絵柄印刷層４ｂは、着色インクジェットインクによって意匠性を付与するための絵柄がアンカー層３の表面に印刷された印刷層である。着色インクジェットインクとしては、例えば紫外線硬化型インクジェットインクを使用できる。印刷する絵柄としては、木目、コルク、焼き物、抽象柄等、化粧シート１やそれを使用した化粧板が使用される場面に適した絵柄を選択することができる。また、着色インクジェットインクの色は、通常使用されるシアン、マゼンタ、イエロー、ブラックに限らず、オレンジ、グリーン、バイオレットなど、その他の色も使用することができる。
【００２８】
透明印刷層４ａは、絵柄印刷層４ｂ以外の領域に、印刷層４全体の平滑性を向上させる
ために透明インクジェットインクが印刷された層である。透明インクジェットインクは、着色インクジェットインクから顔料などの着色成分を除いたものであり、着色成分以外のインクを構成する樹脂などの成分は、着色インクジェットインクと同様のものである。また透明印刷層４ａを設けることにより、アンカー層３とクリア層５の界面がなくなり、印刷原反２とアンカー層３、アンカー層３と印刷層４、の密着性だけを考慮すれば良くなるため、アンカー層３に使用できる材料の選択肢を広げることができる。
【００２９】
（クリア層）
クリア層５は、印刷層４の絵柄を透視できる程度に透明または半透明な樹脂からなる層である。透明または半透明な樹脂としては、紫外線硬化型樹脂を挙げることができる。
【００３０】
＜化粧板＞
本発明の化粧シート１を使用して、図２に例示したような化粧板１０を作製することができる。
本発明の化粧板１０は、本発明の化粧シート１の印刷原反２のアンカー層３が形成された面とは逆側の面に、プライマー層６と、接着剤層７と、基材８と、をこの順に備えている。
【００３１】
（プライマー層）
プライマー層６は、プライマーからなるシート状の層である。プライマーの材料としては、既知の材料を好適に使用することができる。例えば、ポリエステルウレタン系樹脂と、塩化ビニル−酢酸ビニル共重合体と、の混合物を使用することができるが、これに限定するものではない。
【００３２】
（接着剤層）
接着剤層７は、接着剤からなるシート状の層である。接着剤の材料としては、既知の接着剤を好適に使用することができる。例えば、反応性ホットメルト材料であるＰＵＲ（Ｐｏｌｙ  Ｕｒｅｔｈａｎｅ  Ｒｅａｃｔｉｖｅ  Ｈｏｔ  Ｍｅｌｔ  Ａｄｈｅｓｉｖｅ）接着剤を挙げることができるが、これに限定するものではない。
【００３３】
（基材）
基材８は、金属系または木質系の材料からなる板状の部材である。金属系の材料としては、アルミニウム、鋼、ステンレス鋼、複合パネルなどを挙げることができる。複合パネルとしては、例えば、芯材となるシート状の樹脂層と、その樹脂層の両面に貼り付けられた金属板（アルミニウム板、ガルバリウム鋼板（登録商標）、ステンレス板など）と、を備えたものがある。木質系の材料としては、ＭＤＦ（Ｍｅｄｉｕｍ  Ｄｅｎｓｉｔｙ  Ｆｉｂｅｒｂｏａｒｄ、中密度繊維板）、合板、パーティクルボードなどを挙げることができる。
【実施例】
【００３４】
次に、本発明の化粧板についての実施例について説明する。
【００３５】
＜実施例１＞
まず、印刷原反２の一方の面に、プライマー層６用の塗工液を塗工した。印刷原反２としては、厚さが０．０６０ｍｍのポリエステルフィルム原反を使用した。塗工液としては、主剤１００質量部に対して硬化剤３質量部を含有したポリエステルウレタン系且つ塩化ビニル−酢酸ビニル共重合体を使用した。動的光散乱法による体積基準の平均粒子径が２μｍのシリカ粒子を１．５質量％添加した。また、塗工液の塗布量は、１．２ｇ／ｍ２とした。塗工後、乾燥することにより、印刷原反２の一方の面に、プライマー層６を形成した。
【００３６】
次に、印刷原反２の他方の面に、アンカー層３用の塗工液を塗工した。アンカー層３用の塗工液としては、主剤１００質量部に対して硬化剤１０質量部を含有したアクリルウレ
タン系樹脂塗工液を使用した。アクリルウレタン系樹脂のガラス転移点は１０２℃とした。この塗工液には、前記のシリカ粒子を３．８質量％添加した。また、塗布量は１．３ｇ／ｍ２とした。塗工後、乾燥することにより、印刷原反２に、アンカー層３を形成した。
【００３７】
次に、印刷原反２のプライマー層６を形成した側の面に、基材８を貼り合わせた。具体的には、プライマー層６上にまず接着剤層７を形成した後、基材８を接着した。接着剤としては、ＰＵＲ接着剤を使用し、その塗布量は、４０ｇ／ｍ２とし、塗工後、乾燥することにより、接着剤層７を得た。基材８としては、厚さが１５ｍｍの木質系の基材であるＭＤＦを使用した。
【００３８】
次に、アンカー層３上に、インクジェット印刷にて絵柄等を印刷することで印刷層４を得た。具体的には、インクジェット印刷機としてＲｏｌａｎｄ  ＤＧ社製  ＶｅｒｓａＵＶ  ＬＥＪ−６４０を使用して、絵柄印刷層４ｂには純正のＣＭＹＫインクで印刷し、透明印刷層４ａには純正のクリアインク（着色成分を含まない透明インク）を使用して印刷した。
【００３９】
次に、印刷層４の上に、クリア層５用の塗工液（サンユーペイント社製  ＲＦ−００−１９７）をフローコートで塗工した。続いて、電離放射線によりその塗工した塗工液を硬化させることにより、クリア層５を形成した。クリア層５の厚さは８０μｍとした。以上の用にして、化粧板１０のサンプルを作製した。
【００４０】
次に、比較例について説明する。
【００４１】
＜比較例１＞
実施例１において、アンカー層３を設けない、および透明印刷層４ａを印刷しない、以外は実施例１と同様として、化粧板のサンプルを作製した。
【００４２】
＜比較例２＞
透明印刷層４ａを印刷しない、以外は実施例１と同様として、化粧板のサンプルを作製した。
【００４３】
＜比較例３＞
アンカー層３の形成に使用する塗工液の主剤を、アクリル系樹脂に変更した以外は、比較例２と同様として、化粧板のサンプルを作製した。
【００４４】
＜比較例４＞
アンカー層３の形成に使用する塗工液の主剤を、ポリカーボネート系樹脂に変更した以外は、比較例２と同様として、化粧板のサンプルを作製した。
【００４５】
＜比較例５＞
アンカー層３を２層構成にし、使用する塗工液の主剤を、ポリカーボネート系樹脂に変更した塗工液と、ポリエステル系樹脂に変更した塗工液の順に塗工した以外は、比較例２と同様として、化粧板のサンプルを作製した。
【００４６】
＜評価＞
以上の様にして作製した化粧板のサンプルについて、表面粗さ、光沢度、ハイグロス感、密着性の各評価項目について評価した。
【００４７】
（表面粗さの評価）
ＪＩＳ  Ｂ０６０１に規定された方法に従って、表面粗さ（Ｒａ）を評価した。評価装置には、Ｍｉｔｕｔｏｙｏ製  ＳＵＲＦＴＥＳＴ  ＳＪ−４１０を使用した。
【００４８】
（光沢度の評価）
ＪＩＳ  Ｚ８７４１に規定された方法に従って、光沢度を測定した。測定装置には、ＨＯＲＩＢＡ製  ＧＲＯＳＳＣＨＥＣＫＥＲ  ＩＧ−３２０を使用した。
【００４９】
（ハイグロス感の判定）
光沢度９０．０以上を○（良好）、９０．０未満を×（不良）と判定した。
【００５０】
（密着性の評価）
ＪＩＳ  Ｋ５６００に規定された方法に従って、密着性を評価した。テープ剥離した結果、碁盤目状にカットした評価片において、１つの剥離も見られない場合を○（良好）、１つ以上の剥離が見られる場合を×（不良）とした。
【００５１】
以上の評価および判定結果を、まとめて表１に示す。
【００５２】
【表１】
2018030265.tif 000003
【００５３】
実施例１は、光沢度が９２．１であり唯一、９０．０を以上となり、ハイグロス感が良好であり、密着性も良好であった。比較例１〜５においては、全て光沢度が９０．０未満であり、ハイグロス感が不良であった。密着性については比較例５も良好であったが、ハイグロス感が不良のため、総合的な判定としては不良となった。
表面粗さ（Ｒａ）は、実施例１のみが０．１００μｍ未満であった以外は、比較例１〜５の全てにおいて、０．１００μｍを超えており、実施例１において絵柄印刷層４ｂ以外の領域に透明印刷層４ａを形成した結果、表面粗さが軽減されていることが分った。
【００５４】
以上は、化粧板についての実施例を説明したが、化粧シートは、同様にして作製することができる。具体的には、実施例１において、最初に印刷原反２の片面にプライマー層６を形成しているが、この工程を省略し、アンカー層３の形成を行い、次に印刷層４およびクリア層５の形成を順次実施することにより、本発明の化粧シート１を作製することができる。
【符号の説明】
【００５５】
１・・・化粧シート
２・・・印刷原反
３・・・アンカー層
４・・・印刷層
４ａ・・・絵柄印刷層
４ｂ・・・透明印刷層
５・・・クリア層
６・・・プライマー層
７・・・接着剤層
８・・・基材
１０・・・化粧板
【図１】
2018030265.tif 000004
【図２】
2018030265.tif 000005